(57)【要約】【課題】従来と同等以上の防水性と透湿性と通気性を有しながらも、赤外線反射性と強度が高く、且つ長期に亘って赤外線反射性を有する透湿防水シートを提供する。【解決手段】本発明の透湿防水シートは、樹脂フィルム１０、アルミニウム箔２０及び不織布４０をこの順番で備えており、アルミニウム箔と樹脂フィルムとは、連通している貫通孔５０を複数有しており、貫通孔の開口率は１．２％以上７．０％以下であり、アルミニウム箔は少なくとも前記樹脂フィルムに対向する面において、予め定められた表面積に存在する晶出物の総表面積の割合が２％以下であり、晶出物の１個当たりの平均表面積が２μｍ２以下であり、圧延方向に対して垂直な方向の表面粗さＲｚが４０ｎｍ以下であり、かつ、表面粗さＲａが１０ｎｍ以下であり、不織布は、メルトブローン層４４の両面にスパンボンド層４２，４２が積層されており、メルトブローン層は、密度が０．２６ｇ／ｃｍ３以上０．７ｇ／ｃｍ３以下である。【選択図】図１
2018144345.tif 000002
【特許請求の範囲】
【請求項１】
樹脂フィルム、アルミニウム箔及び不織布をこの順番で備えており、
前記アルミニウム箔と前記樹脂フィルムとは、連通している貫通孔を複数有しており、
前記貫通孔の開口率は１．２％以上７．０％以下であり、
前記アルミニウム箔は少なくとも前記樹脂フィルムに対向する面において、予め定められた表面積に存在する晶出物の総表面積の割合が２％以下であり、前記晶出物の１個当たりの平均表面積が２μｍ２以下であり、圧延方向に対して垂直な方向の表面粗さＲｚが４０ｎｍ以下であり、かつ、表面粗さＲａが１０ｎｍ以下であり、
前記不織布は、メルトブローン層の両面にスパンボンド層が積層されており、
前記メルトブローン層は、密度が０．２６ｇ／ｃｍ３以上０．７ｇ／ｃｍ３以下であることを特徴とする、透湿防水シート。
【請求項２】
前記アルミニウム箔と前記不織布との間に網目状の接着剤層を有することを特徴とする、請求項１に記載の透湿防水シート。
【請求項３】
前記網目状の接着剤層はポリオレフィン系接着剤であって、塗布量が５ｇ／ｍ２以上１２ｇ／ｍ２以下であることを特徴とする、請求項２に記載の透湿防水シート。
【請求項４】
前記樹脂フィルムは厚さが８μｍ以上３０μｍ以下、前記アルミニウム箔は厚さが５μｍ以上３０μｍ以下、前記不織布は厚さが１００μｍ以上３００μｍ以下、であることを特徴とする、請求項１から３のいずれか一つに記載の透湿防水シート。
【請求項５】
前記不織布におけるメルトブローン層の厚さは２０μｍ以上６０μｍ以下であることを特徴とする、請求項１から４のいずれか一つに記載の透湿防水シート。
【請求項６】
前記樹脂フィルムは、ポリエチレンテレフタレート（ＰＥＴ）、ナイロン（ＮＹ）、および二軸延伸ポリプロピレン（ＯＰＰ）からなる群から選択される１種以上のフィルムより構成されることを特徴とする、請求項１から５のいずれか一つに記載の透湿防水シート。
【請求項７】
前記メルトブローン層は、構成する繊維が互いに融着していないことを特徴とする、請求項１から６のいずれか一つに記載の透湿防水シート。
【請求項８】
前記不織布は、ポリアミド（ナイロン）繊維、レーヨン繊維、ポリエステル繊維、ポリオレフィン（ポリプロピレン、ポリエチレンテレフタレート、ポリブチレンテレフタレート等）繊維、アクリル繊維、ビニロン繊維及びアラミド繊維からなる群から選択される１種以上の繊維を含むことを特徴とする、請求項１から７のいずれか一つに記載の透湿防水シート。
【発明の詳細な説明】
【技術分野】
【０００１】
本発明は、透湿防水シートに関するものである。
【背景技術】
【０００２】
従来、住宅の外壁用シートとして、防水性や透湿性を有するハウスラップ材（透湿防水シート）が使用されてきた。さらに近年では、夏季において室外からの輻射熱（赤外線）を反射して室内の温度上昇を抑えたり、冬季において室内の暖房等による熱放射を反射して室内の温度低下を抑えたりするために、ハウスラップ材にアルミニウム蒸着膜を設ける取り組みがなされている。例えば、例えば特許文献１や非特許文献１には、湿気が篭らないように、不織布と樹脂層の間に貫通孔を有するアルミ蒸着層を設けることで、防水性と透湿性と通気性と赤外線反射性を有する遮熱透湿防水シートおよびハウスラップ材が開示されている。
【先行技術文献】
【特許文献】
【０００３】
【特許文献１】特開２０１０−４３４４５０号公報
【非特許文献】
【０００４】
【非特許文献１】http://www.tyvek.co.jp/construction/product/silver/
【発明の概要】
【発明が解決しようとする課題】
【０００５】
しかしながら、上記文献の技術では、数年以上の長期的な使用ではアルミニウム蒸着膜が劣化により消失してしまい、赤外線の反射効果が低下してしまう。また、住宅へハウスラップ材を施工しても外壁材で覆わない状態では、ハウスラップ材が風雨や直接の太陽光に晒されることで、２ヶ月を超える程度の期間でもアルミニウム蒸着膜が劣化してしまい、やはり赤外線の反射効果が低下してしまう。また、ハウスラップの施工に際して、施工者が不意に寄りかかる等により力をかけた場合、触れた場所でハウスラップ材が破れたり、つづり針（タック）を打った部位に負荷がかかってつづり針周囲で引き裂かれるおそれがあった。こうした場合、再度貼りなおしが必要となってしまう。そのため、規格で定められている強度の１．５倍以上の強度が要望されている。従って、本発明は、従来と同等以上の防水性と透湿性と通気性を有しながらも、赤外線反射性と強度が高く、且つ長期に亘って赤外線反射性を有する透湿防水シートを提供することを目的とする。
【課題を解決するための手段】
【０００６】
本発明の透湿防水シートは、樹脂フィルム、アルミニウム箔及び不織布をこの順番で備えており、前記アルミニウム箔と前記樹脂フィルムとは、連通している貫通孔を複数有しており、前記貫通孔の開口率は１．２％以上７．０％以下であり、前記アルミニウム箔は少なくとも前記樹脂フィルムに対向する面において、予め定められた表面積に存在する晶出物の総表面積の割合が２％以下であり、晶出物の１個当たりの平均表面積が２μｍ２以下であり、圧延方向に対して垂直な方向の表面粗さＲｚが４０ｎｍ以下であり、かつ、表面粗さＲａが１０ｎｍ以下であり、前記不織布は、メルトブローン層の両面にスパンボンド層が積層されており、前記メルトブローン層は、密度が０．２６ｇ／ｃｍ３以上０．７ｇ／ｃｍ３以下である。ここで、貫通孔の開口率とは、アルミニウム箔表面を観察した場合のアルミニウム箔の表面積に対する貫通孔の開口面積の割合をいう。
【０００７】
前記アルミニウム箔と前記不織布との間に、網目状の接着剤層を有することが好ましい。網目状の接着剤層とは、多孔を有する接着剤層であって、より詳しくはアルミニウム箔と不織布との間を繋ぐ多数の孔を有している接着剤層のことである。
【０００８】
前記樹脂フィルムは厚さが８μｍ以上３０μｍ以下、前記アルミニウム箔は厚さが５μｍ以上３０μｍ以下、前記不織布は厚さが１００μｍ以上３００μｍ以下、であることが好ましい。
【０００９】
前記不織布におけるメルトブローン層の厚さは２０μｍ以上６０μｍ以下であることが好ましい。
【００１０】
前記樹脂フィルムは、ポリエチレンテレフタレート（PET）、ナイロン、および二軸延伸ポリプロピレン（OPP）からなる群から選択される１種以上のフィルムより構成されていてもよい。
【００１１】
前記メルトブローン層は、構成する繊維が互いに融着していないことが好ましい。
【００１２】
前記網目状の接着剤層はポリオレフィン系接着剤であって、塗布量が５ｇ／ｍ２以上１２ｇ／ｍ２以下であることが好ましい。
【００１３】
前記不織布は、ポリアミド（ナイロン）繊維、レーヨン繊維、ポリエステル繊維、ポリオレフィン（ポリプロピレン、ポリエチレンテレフタレート、ポリブチレンテレフタレート等）繊維、アクリル繊維、ビニロン繊維及びアラミド繊維からなる群から選択される１種以上の繊維を含んでもよい。
【発明の効果】
【００１４】
透湿防水シートが上記の構成であることによって、従来と同等以上の防水性と透湿性と通気性を有しながらも、赤外線反射性と強度が高く、且つ長期に亘って赤外線反射性を有することができる。
【図面の簡単な説明】
【００１５】
【図１】実施形態に係る透湿防水シートの模式的な断面図である。
【発明を実施するための形態】
【００１６】
以下、本発明の実施形態を図面に基づいて詳細に説明する。以下の好ましい実施形態の説明は、本質的に例示に過ぎず、本発明、その適用物或いはその用途を制限することを意図するものではない。
【００１７】
（実施形態）
実施形態に係る透湿防水シートは、図１に示すように樹脂フィルム１０、アルミニウム箔２０及び不織布４０をこの順番で備えている。即ち、樹脂フィルム１０、アルミニウム箔２０及び不織布４０がこの順番で積層されている。樹脂フィルム１０とアルミニウム箔２０との間には接着剤（不図示）が存しており、アルミニウム箔２０と不織布４０との間には接着剤層３０が存している。
【００１８】
アルミニウム箔２０と樹脂フィルム１０とは、連通している貫通孔５０，５０を複数有していて、貫通孔５０，５０の開口率は１．２％以上７．０％以下の範囲である。
【００１９】
アルミニウム箔２０少なくとも樹脂フィルム１０に対向する面においては、予め定められた表面積に存在する晶出物の総表面積の割合が２％以下であって、前記晶出物の１個当たりの平均表面積が２μｍ２以下であり、圧延方向に対して垂直な方向の表面粗さＲｚが４０ｎｍ以下であり、かつ、表面粗さＲａが１０ｎｍ以下である。本実施形態のアルミニウム箔２０は樹脂フィルム１０に対向している面に前述の晶出物の表面積や表面粗さを備えているが、両面共に前述の晶出物の表面積や表面粗さを備えていてもよい。
【００２０】
不織布４０は、メルトブローン層４４の両面にスパンボンド層４２，４２が積層されていて、メルトブローン層４４は、密度が０．２６ｇ／ｃｍ３以上０．７ｇ／ｃｍ３以下である。メルトブローン層４４の両面に配置されたスパンボンド層４２，４２は同じ種類同じ厚みであってもよいし、異なる種類や異なる厚みであってもよい。
【００２１】
アルミニウム箔２０と不織布４０との間の接着剤層３０は、網目状の接着剤層を有することが好ましい。網目状の接着剤層とは、多孔を有する接着剤層であり、アルミニウム箔と不織布との間を繋ぐ多数の孔を有している。
【００２２】
＜透湿防水シート＞
本発明でいう透湿防水シートとは、建築物の透湿性と通気性とを備えた防水性のシートとして使用されるもの全般をいい、住宅、施設、コンクリート建築、木造等、種類に限定されるものではない。一般には、透湿防水シートは建築物の壁面や天井面、床面といった、建築物の室内と外気との間に使用される。さらに、透湿防水シートは、赤外線反射性を備えていることが好ましい。なお、一般に壁体内で使用される断熱材と透湿防水シートは別のものとして使用され、この場合には、室外から室内に向かって順に、外壁材、透湿防水シート、断熱材、内壁材となる様に施工される。
【００２３】
透湿防水シートにアルミニウム箔を用いることで、長時間風雨や太陽光に晒されたり、また施工後長期間の使用がなされたりしても、アルミニウム箔表面の酸化皮膜によってアルミニウム箔自身が守られ、アルミニウム箔が消失することがない。すなわち、耐侯性に優れる透湿防水シートを得ることができる。一方、特許文献１に開示されている透湿防水シートはアルミニウムを熱可塑性樹脂シートに蒸着しているため、経時的にアルミニウム蒸着膜は消滅してしまう。
【００２４】
本発明の透湿防水シートは、アルミニウム箔が室外側、不織布が室内側になる様に施工されることで、防水性と透湿性と通気性と赤外線反射性が最大限発揮される。
【００２５】
＜アルミニウム箔＞
本発明の透湿防水シートに使用されるアルミニウム箔２０は少なくとも樹脂フィルムに対向する面において、予め定められた表面積に存在する晶出物の総表面積の割合が２％以下であり、晶出物の１個当たりの平均表面積が２μｍ２以下であり、圧延方向に対して垂直な方向の表面粗さＲｚが４０ｎｍ以下であり、かつ、表面粗さＲａが１０ｎｍ以下である。両面共に、前述の特徴を備えていてもよい。
【００２６】
なお、晶出物とは、たとえば、Ａｌ−Ｆｅ系、Ａｌ−Ｆｅ−Ｍｎ系、Ａｌ−Ｍｇ−Ｓｉ系、Ａｌ−Ｍｎ系等の種々の金属間化合物をいう。晶出物の表面に入射した赤外線の反射率は、アルミニウム自体の表面に入射した赤外線の反射率よりも低い。なお、ここでいうアルミニウム箔の表面とは、アルミニウム箔の外観において目視、顕微鏡等によって確認され得る領域をいう。厳密には、アルミニウム箔とアルミニウム箔の表面に存在する晶出物との表面には酸化皮膜が形成されているが、ここでいうアルミニウム箔の表面とは、これらの酸化皮膜を除いたアルミニウム箔の表面をいう。
【００２７】
アルミニウム箔の表面積に対する晶出物の総表面積の割合が２％を超えるほど晶出物がアルミニウム箔の表面に存在していると、アルミニウム箔の反射率は低下してしまう。晶出物の１個当たりの平均表面積が２μｍ２よりも大きいと、アルミニウム箔の表面の反射率にムラが生じてしまう。
【００２８】
なお、アルミニウム箔の予め定められた表面積に存在する晶出物の総表面積の割合の下限値は０％である。また、晶出物は光学顕微鏡で観察されるので、晶出物の表面積の検出限界値は０．０１μｍ２程度であるので、晶出物の１個当たりの平均表面積の下限値は０．０１μｍ２である。
【００２９】
また、アルミニウム箔の表面に存在する晶出物は、アルミニウム箔本来の反射率を低下させるだけでなく、アルミニウム箔の表面に凹凸を生じさせる。アルミニウム箔を製造するプロセスの１つである冷間圧延において、晶出物はアルミニウムの素地よりも硬いため、アルミニウムが優先的に塑性変形を起こす。晶出物は、塑性変形しているアルミニウム箔の表面の上を転がり、一部の晶出物はアルミニウム箔の表面から欠落してアルミニウム箔の表面に凹凸を生じさせる。このため、晶出物の総表面積が大きいと、すなわち晶出物の量が多いと、アルミニウム箔の表面に凹凸を生じさせる度合いが大きくなる。さらに、晶出物の１個当たりの平均表面積が大きいと、晶出物がアルミニウム箔の表面から欠落したときに形成される凹部は大きくなる。これらの結果、アルミニウム箔の表面に入射した赤外線が、アルミニウム箔の表面に形成された凹凸部において乱反射するので、反射率が低下する。
【００３０】
さらに、アルミニウム箔において、圧延方向に対して垂直なＴＤ方向の表面粗さＲｚが４０ｎｍ以下であり、表面粗さＲａが１０ｎｍ以下であることによって、アルミニウム箔の表面の凹凸が低減するので、アルミニウム箔の表面の凹凸部で反射した赤外線が別の凹凸部に再び当たって反射線が減衰することを抑えることができる。
【００３１】
一般的にアルミニウム箔は冷間圧延によって製造される。この冷間圧延がアルミニウム箔に施されると、アルミニウム箔の表面に圧延ロールの転写筋が存在する。この圧延ロールの転写筋がアルミニウム箔の表面に凹凸を生じさせることになる。一定以上の大きさの転写筋からなる凹凸は、赤外線の反射角度に異方性をもたらす。このため、赤外線の反射率が低下する。この圧延ロールの転写筋に起因する表面粗さは、圧延方向に対して垂直な方向、すなわちＴＤ方向の表面粗さＲｚの値として評価することができる。
【００３２】
また、アルミニウム箔が、ＴＤ方向の表面粗さＲｚを４０ｎｍ以下に制御されていることにより、赤外線の反射率が高くなり、透湿防水シートとして使用した場合に夏季に室内に太陽の熱が伝わるのを抑制し、冬季に室内の暖房等による熱を室外へ逃がしてしまうのを抑えることができる。
【００３３】
ところで、自然法則に基づくと、入射した赤外線がある表面で反射する際、その表面に凹凸があれば、入射した箇所によって反射する角度は変化する。場合によってはある凹凸部で反射した赤外線は、たとえば、その凹凸部の隣に存在する凹凸部にさらに当たり（入射し）、複数回反射を起こす可能性が生まれる。１回の反射において反射光は減衰することは知られているが、複数回反射すると、その光はその分だけ反射率が低下する。そこで、上述のアルミニウム箔では、表面粗さＲａが１０ｎｍ以下に制御されている。
【００３４】
なお、上記の表面粗さＲｚとＲａを得る方法としては、物理的な研磨、電解研磨、化学研磨等の研磨加工、あるいは、表面が鏡面状態である圧延ロールを用いた冷間圧延、等がある。表面が鏡面状態である圧延ロールを用いた冷間圧延を以下に詳述する。
【００３５】
具体的には、所定の組成のアルミニウムの溶湯を調製し、アルミニウムの溶湯を凝固させることにより鋳塊を製造する。得られた鋳塊に４００〜６３０℃程度の温度で１〜２０時間程度の均質化処理を施してもよい。その後、鋳塊に熱間圧延と冷間圧延を施すことによって所定の厚みのアルミニウム箔になるまで圧延する。なお、連続鋳造によって薄板のアルミニウムを製造する場合には、連続鋳造後、直接、冷間圧延によって所望の厚みのアルミニウム箔を得ることもできる。
【００３６】
その後、最終仕上げ冷間圧延工程において、表面粗さＲａが４０ｎｍ以下である圧延ロールを用いて、３５％以上の圧下率で圧延することが好ましい。
【００３７】
最終仕上げ冷間圧延工程において表面粗さＲａが４０ｎｍ以下である圧延ロールを用いる理由は以下のとおりである。最終仕上げ冷間圧延工程で使用する圧延ロールの表面粗さは、最終仕上げ冷間圧延工程後に得られるアルミニウム箔の表面粗さに大きく影響する。表面粗さＲａが４０ｎｍより大きい圧延ロールを用いてアルミニウム箔を圧延すると、得られたアルミニウム箔は圧延方向に対して垂直なＴＤ方向の表面粗さＲｚが４０ｎｍよりも大きくなり、表面粗さＲａも１０ｎｍよりも大きくなってしまう。最終仕上げ冷間圧延工程で使用する圧延ロールの表面粗さＲａは、できるだけ小さいことが好ましく、より好ましくは３０ｎｍ以下である。なお、圧延ロールの表面粗さＲａはＪＩＳ  Ｂ０６０１：２００１で定義されている中心線平均粗さＲａを指し、一方アルミニウム箔の表面粗さＲａはＪＩＳ  Ｂ０６０１：２００１で定義されている中心線平均粗さＲａを、面に対して適用できるように三次元に拡張して算出された値を指す。
【００３８】
アルミニウム箔の厚みは４μｍ以上２００μｍ以下であることが好ましい。アルミニウム箔の厚みが４μｍ未満であると、アルミニウム箔として機械的強度を維持することができず、製造時のハンドリング等によってアルミニウム箔の表面にしわが生じる。アルミニウム箔の厚みが２００μｍを超えると、アルミニウム箔の重量が増大するだけでなく、成形等の加工に制限が加えられるので好ましくない。さらに好ましくは、アルミニウム箔の厚みは６μｍ以上２００μｍ以下である。アルミニウム箔の厚みを上記範囲にするためには、一般的なアルミニウム箔の製造方法に従って鋳造と圧延を行えばよい。
【００３９】
なお、アルミニウム箔の組成は特に限定されないが、鉄（Ｆｅ）の含有量は０．００１％質量以上０．５質量％以下であることが好ましい。鉄はアルミニウムへの固溶度が小さいため、アルミニウムの鋳造時にＦｅＡｌ３等の金属間化合物が晶出しやすくなる。これらの晶出物は、アルミニウム素地よりも赤外線の反射率が低く、アルミニウム箔としての赤外線反射率を低下させる原因になる。鉄の含有量が０．５質量％以上になると、添加している鉄が全て晶出した場合、Ａｌ‐Ｆｅ系金属間化合物としてのＦｅＡｌ３の晶出量が１．２質量％を超えて存在することになり、赤外線反射率が低くなる。このため、鉄の含有量を０．５質量％以下にする必要がある。また、鉄の含有量が０．００１質量％未満であると、アルミニウム箔の強度が低下する。
【００４０】
また、アルミニウム箔のマンガン（Ｍｎ）の含有量は０．５質量％以下であることが好ましい。鉄と同様にマンガンもアルミニウムへの固溶度が小さいため、アルミニウムの鋳造時にＡｌ‐Ｆｅ‐Ｍｎ系の化合物等が晶出しやすくなる。Ａｌ‐Ｆｅ‐Ｍｎ系の晶出物は、Ａｌ‐Ｆｅ系の晶出物よりも微細であるが、これらの晶出物は、アルミニウム素地よりも赤外線反射率が低く、アルミニウム箔としての赤外線反射率を低下させる原因になる。マンガンの含有量が０．５質量％以上になると、添加しているマンガンが全て晶出した場合、Ａｌ‐Ｆｅ‐Ｍｎ系金属間化合物が１．５質量％を超えて存在することになり、赤外線反射率が低くなる。このため、マンガンの含有量を０．５質量％以下にする必要がある。
【００４１】
さらに、アルミニウム箔においてシリコン（Ｓｉ）の含有量は０．００１％質量％以上０．３質量％以下であることが好ましい。シリコンはアルミニウムへの固溶度が大きく晶出物を形成し難いため、アルミニウム箔において晶出物を生成させない程度の含有量であれば赤外線反射率を低下させることがない。また、シリコンを含むと固溶強化によってアルミニウム箔の機械的強度を向上させることができるので、厚みが薄い箔の圧延を容易にすることができる。シリコンの含有量が０．００１質量％未満では、上述の効果を十分に得ることができない。シリコンの含有量が０．３質量％を超えると、粗大な晶出物が発生しやすくなり、反射特性が低下するだけでなく、結晶粒の微細化効果も損なわれるため、強度と加工性も低下する傾向にある。
【００４２】
なお、アルミニウム箔においてマグネシウム（Ｍｇ）の含有量は３質量％以下であることが好ましい。マグネシウムはアルミニウムへの固溶度が最大で１８質量％と大きく、晶出物の発生が極めて少ないため、アルミニウム箔の反射特性に大きな影響をおよぼすことなく、アルミニウム箔の機械的強度を改善することができる。しかし、マグネシウムの含有量が３質量％を超えると、アルミニウム箔の機械的強度が高くなりすぎるので、アルミニウム箔の圧延性が低下する。アルミニウム箔の好ましい反射特性と機械的強度とを兼ね備えるためには、マグネシウムの含有量を２質量％以下にすることがさらに好ましい。
【００４３】
またアルミニウム箔は、上記の特性と効果に影響を与えない程度の含有量で、銅（Cu）、亜鉛（Zn）、チタン（Ｔｉ）、バナジウム（Ｖ）、ニッケル（Ｎｉ）、クロム（Ｃｒ）、ジルコニウム（Ｚｒ）、ホウ素（Ｂ）、ガリウム（Ｇａ）、ビスマス（Ｂｉ）等の元素を含んでいてもよい。
【００４４】
アルミニウム箔には、一方の面には後述する樹脂フィルムが積層され、もう一方の面には後述する不織布が積層されている。
【００４５】
アルミニウム箔２０と樹脂フィルム１０とは、連通している貫通孔５０を複数有し、前記貫通孔の開口率は１．２％以上７．０％以下である。即ち、アルミニウム箔２０と樹脂フィルム１０の両方が貫通孔を有していて、両方の貫通孔が連通している。ここでいう貫通孔５０の開口率とは、樹脂フィルム１０とアルミニウム箔２０に設けられた貫通孔５０であって、アルミニウム箔表面を観察した場合のアルミニウム箔の表面積に対する貫通孔の開口面積の割合をいう。
【００４６】
貫通孔の開口率が１．２％未満であると、透湿性が従来の透湿防水シートより劣るだけでなく、透湿防水シートとしての規格（ＪＩＳ Ａ６１１１）を満たさないおそれがある。また、貫通孔の開口率が７．０％を超えると、防風性が従来の透湿防水シートより劣るだけでなく、透湿防水シートとしての規格（ＪＩＳ Ａ６１１１）を満たさないおそれがある。
【００４７】
なお、アルミニウム箔２０と樹脂フィルム１０に設けられた連通している貫通孔５０は、開口率が上記範囲であればよいが、例えば貫通孔１つあたりの孔の直径が０．２mm以上２．０mm以下であると好ましい。開口率が１．２％以上７．０％以下の範囲内で貫通孔１つあたりの孔の直径が、上記範囲内であることで、透湿防水シートとして均一に貫通孔が形成されていることになり、安定した品質を得られる。孔の直径が０．２ mm未満だと孔が塞がりやすく、２．０mmを超えると透湿防水シートとしての強度が低下するおそれがある。また、アルミニウム箔２０と樹脂フィルム１０に設けられた貫通孔５０の孔の数量は、開口率が１．２％以上７．０％以下の範囲内で且つ貫通孔１つあたりの孔の直径が０．２mm以上２．０mm以下の範囲内で適宜設定できるが、好ましくは１０万／ｍ２以上１００万個／ｍ２以下であることが好ましい。貫通孔５０の数量が１０万／ｍ２未満だと透湿性が従来の透湿防水シートより劣るだけでなく、透湿防水シートとしての規格（ＪＩＳ Ａ６１１１）を満たさないおそれがある。貫通孔５０の数量が１００万／ｍ２を超えると、防風性が従来の透湿防水シートより劣るだけでなく、防風性が透湿防水シートとしての規格（ＪＩＳ Ａ６１１１）を満たさないおそれがある。
【００４８】
なお、アルミニウム箔２０と樹脂フィルム１０とが、連通している貫通孔５０を複数有する積層体を用意する方法としては、例えばアルミニウム箔と樹脂フィルムとを貼り合わせた後にアルミニウム箔と樹脂フィルムとを針で刺すことによって貫通孔を形成する方法が好適に用いられる。また、アルミニウム箔と樹脂フィルムとが、後述する接着剤層を介して接着されている場合には、アルミニウム箔に接着剤を全面に塗工して樹脂フィルムと貼り合わせた後に針で刺すことによって貫通孔を形成する方法が好適に用いられる。樹脂フィルムとアルミニウム箔とが連通している貫通孔は、樹脂フィルムとアルミニウム箔とを積層した後に貫通孔を形成すること以外に、多孔状の樹脂フィルムと多数の微細な孔を有するアルミニウム箔とをスプレーラミによって積層することでも得られる。
【００４９】
また、針によってアルミニウム箔と樹脂フィルムに互いに貫通する貫通孔を形成する際に、樹脂フィルム側から刺すと、バリの発生を抑えることができ、その後の孔の潰れを防ぐことができる。
【００５０】
＜樹脂フィルム＞
本発明の透湿防水シートに使用される樹脂フィルム１０は、特にその組成は限定されず、一般に市販されている樹脂製のフィルムを用いることができる。例えば、樹脂フィルムとしては、ポリエチレンテレフタレート（ＰＥＴ）、ナイロン（ＮＹ）および二軸延伸ポリプロピレン（ＯＰＰ）からなる群から選択される１種以上のフィルムを用いることができる。これらの樹脂フィルムは透湿防水シートとして使用した場合の熱収縮率が最適であり、長期に亘って安定した品質を保つことができる。
【００５１】
また、樹脂フィルムの厚みは特に限定されないが、厚さが９．０μm以上３０．０μm以下であることが好ましい。樹脂フィルムの厚みが９．０μm未満だと強度の低下が生じ、つづり針（タック）による施工に際して透湿防水シートが剥がれるおそれがあり、３０．０μmを超えると透湿防水シートの重量が増加し、施工がしにくくなるおそれがある。
【００５２】
＜不織布＞
本発明の透湿防水シートに使用される不織布４０は、一方の面がアルミニウム箔２０に積層されている。不織布は、メルトブローン層４４の両面にスパンボンド層４２が積層されており、当該メルトブローン層は、密度が０．２６ｇ／ｃｍ３以上０．７ｇ／ｃｍ３以下である。ここでいうメルトブローン層の密度とは、単位面積あたりのメルトブローン層の繊維の重量を示す。メルトブローン層の密度が０．２６ｇ／ｃｍ３未満であると防風性が従来の透湿防水シートより劣るだけでなく、防風性が透湿防水シートとしての規格（ＪＩＳ Ａ６１１１）を満たさないおそれがある。メルトブローン層の密度が０．７ｇ／ｃｍ３を超えると透湿性が従来の透湿防水シートより劣るだけでなく、透湿性が透湿防水シートとしての規格（ＪＩＳ Ａ６１１１）を満たさないおそれがある。
【００５３】
なお、メルトブローン層の密度が上記範囲内である不織布としては特に限定されないが、例えば一般的に市販されている不織布を６０度以上１２０度以下の熱カレンダー加工することによって得ることができる。
【００５４】
不織布の材質は限定されず、メルトブローン層の両面にスパンボンド層が積層されて且つメルトブローン層の密度が上記範囲内であればよく、一般に市販されている樹脂製のフィルムを用いることができる。好適には、不織布の材質が、ポリアミド（ナイロン）繊維、レーヨン繊維、ポリエステル繊維、ポリオレフィン（ポリプロピレン、ポリエチレンテレフタレート、ポリブチレンテレフタレート等）繊維、アクリル繊維、ビニロン繊維及びアラミド繊維からなる群から選択される一種以上の不織布が挙げられる。さらには、ポリエステルの芯材にポリエチレンを被覆したような複合繊維も用いられる。或いは、パルプ、麻、綿、羊毛、ガラス繊維及び炭素繊維からなる層をさらに積層しても構わない。
【００５５】
不織布は、メルトブローン層の両面にスパンボンド層が積層されていればよく、スパンボンド層は複数の層となっていてもよい。具体的には、スパンボンド層−メルトブローン層−スパンボンド層（ＳＭＳ）、スパンボンド層−メルトブローン層―メルトブローン層―スパンボンド層（ＳＭＭＳ）、スパンボンド層−メルトブローン層―メルトブローン層―メルトブローン層―スパンボンド層（ＳＭＭＭＳ）からなる群から選択される不織布を用いることができる。より好ましくは、不織布はＳＭＭＭＳ（中間のメルトブローン層（Ｍ）が３層）であると、安定した性能が得られるため好ましい。
【００５６】
また、不織布におけるメルトブローン層の厚さは２０μｍ以上６０μｍ以下であることが好ましい。メルトブローン層の厚さとは、メルトブローン層が複数の層である場合には全てのメルトブローン層の厚さの合計をいう。上述のメルトブローン層の密度の範囲内においてメルトブローン層の厚さが２０μｍ未満であると、防風性が低くなるおそれがあり、６０μｍを超えると透湿性が低くなるおそれがある。一方で、スパンボンド層の厚さは、特に限定されず、不織布全体の厚みである１００μｍ以上３００μｍ以下の範囲内で、メルトブローン層の厚みに従って適宜調整したものを用いることができる。例えば、スパンボンド層の厚さは１層あたり４０μｍ以上１４０μｍ以下の範囲であることが好ましい。なお、スパンボンド層の厚みは、メルトブローン層の一方の面ともう一方の面とで、それぞれの厚さが異なっていてもよい。また、スパンボンド層の密度は、特に制限されないが、０．１ｇ／ｃｍ３以上０．８ｇ／ｃｍ３以下であることが好ましい。
【００５７】
また、不織布は、メルトブローン層の密度が上述の範囲内であればよく、不織布全体としての目付量は特に限定されないが、例えば目付量３０ｇ/ｍ２以上１２０ｇ/ｍ２以下の不織布を用いると、耐水圧が最小でも１００ｃｍ w.c.であるため、不織布単体でも透湿防水シートの規格であるＪＩＳＡ６１１１に定める１００ｃｍw.c.以上の規定値を満たすことができる。より好ましくは、不織布の目付量が５０ｇ／ｍ２以上８０ｇ／ｍ２以下であることで、透湿性と強度と耐水圧のバランスがよいためより好ましい。
【００５８】
さらに、スパンボンド層に用いられる繊維は１．５デニール以上４デニール以下、メルトブローン層に用いられる繊維は０．１デニール以上０．３デニール以下であるとより好ましい。
【００５９】
なお、メルトブローン層の繊維径を細くすることで耐水圧性がより高まるため好ましい。
【００６０】
また、メルトブローン層は、構成する繊維が互いに融着していないことが好ましい。繊維が互いに融着していると透湿性およびつづり針強度が低下するおそれがある。
【００６１】
＜接着剤＞
樹脂フィルム１０とアルミニウム箔２０との間には、接着剤を備えていてもよい。樹脂フィルムが接着性を備えているものであれば、アルミニウム箔と樹脂フィルムは直接接着することができるが、樹脂フィルムとアルミニウム箔とを接着剤によって接着しても透湿防水シートとして好適に使用することができる。アルミニウム箔と樹脂フィルムとを接着剤によって接着する場合には、アルミニウム箔と樹脂フィルムとで互いに貫通する貫通孔が、接着剤においても貫通していることが好ましい。
【００６２】
接着剤としては、２液硬化型ウレタン系接着剤、ポリエーテルウレタン系接着剤、ポリエステル系接着剤、ポリエステルポリオール系接着剤、ポリエステルポリウレタンポリオール系接着剤、ポリエチレン系接着剤、粘着剤、ホットメルト剤等を用いることができる。樹脂フィルム１０とアルミニウム箔２０とを接着する方法は特に限定されず、例えばドライラミネート法、押し出しラミネート法、ウエットラミネート法、ヒートラミネート法、ロールコーティングに続くプレスによる貼り合わせ、スプレーラミ等の公知の方法を採用することができる。
【００６３】
＜接着剤層＞
アルミニウム箔２０と不織布４０との間には、接着剤層３０を備えていることが好ましい。
【００６４】
不織布の表面に接着性を備えているものであれば、アルミニウム箔と不織布とで直接接着することができるが、アルミニウム箔と不織布とが接着剤層によって接着されていても透湿防水シートとして好適に使用することができる。アルミニウム箔と不織布とを接着剤層によって接着する場合には、不織布の通気性が確保されるために、当該接着剤層が網目状に形成されていることが好ましい。即ち、不織布の表面に接着剤層を形成した場合、平面視において接着剤層が網目状になっていることが好ましい。また、アルミニウム箔と不織布とを接着する場合の接着剤の量及び種類は、５ｇ／ｍ２以上１２ｇ／ｍ２以下のポリオレフィン系接着剤であることが好ましい。接着剤の量が５ｇ／ｍ２未満であると、アルミニウム箔と不織布が剥離しやすくなるおそれがあり、接着剤の量が１２ｇ／ｍ２を超えると、不織布の目地が詰まり、防風性が従来の透湿防水シートより低下するだけでなく、防風性が透湿防水シートとしての規格（ＪＩＳ Ａ６１１１）を満たさないおそれがある。
【００６５】
接着剤層に用いられる接着剤としては、ポリエチレン、ウレタン系接着剤、粘着剤、ホットメルト剤等を用いることができる。
【００６６】
接着剤層を形成する方法は、ホットメルト接着剤をスプレーラミにより不織布とアルミニウム箔との間に噴射により塗工して貼り合わせる方法を好ましく挙げることができる。これによりアルミニウム箔と不織布とが、網目状の接着剤により接着され、通気性を保てるため好ましい。
【実施例】
【００６７】
（実施例１）
１００ｍｍ×４０ｍｍの大きさで厚さ１２μmのポリエチレンテレフタレートフィルム（ＰＥＴフィルム、ユニチカ製）に、１００ｍｍ×４０ｍｍの大きさで厚さ７μmのアルミニウム箔（商品名「ラクサル（登録商標）」、予め定められた表面領域に存在する晶出物の総表面積の割合が２％以下で、晶出物の１個当たりの平均表面積が２μｍ２以下で、圧延方向と垂直な方向の表面粗さＲｚが４０ｎｍ以下で、  表面粗さＲａが１０ｎｍ以下である光沢面を有する）を、光沢面側をポリエチレンテレフタレートフィルムに対向させて、ウレタン系接着剤を用いて接着した。
【００６８】
この接着されたＰＥＴフィルム／アルミニウム箔に対して、鉄製の針を用いて貫通孔を形成した。貫通孔の設定値は１つの孔あたりの直径が平均０．６２mm、貫通孔の数量が４４４，４４４個／ｍ２とした。実績としての開口率は３．６％であった。なお、開口率の確認にはＮｉｋｏｎ製実態顕微鏡ＳＭＺ１５００で表面観察を行い、得られた６．４ｍｍ×８．４ｍｍの短形の視野における表面観察画像より、孔部分とそれ以外の部分を２直化して、視野内に存在する全ての孔の表面積を測定した。個々の孔の表面積の測定値と、視野の表面積とから、視野の表面積に対する全ての孔の総表面積の割合を算出し、それを開口率とした。表面観察画像は試料からランダムに４点採取し、それぞれの視野ごとに算出した孔の総表面積の割合について、４点の平均を求めた。
【００６９】
さらにアルミニウム箔の、ＰＥＴフィルムが貼られた面とは反対の面に不織布を貼り合わせた。具体的には、不織布は１００ｍｍ×４０ｍｍの大きさで坪量が７５ｇ／ｍ２であるポリプロピレン製の約４９９μｍ厚の市販のＳＭＭＭＳ（坪量比は、順にＳ４１％、Ｍ６％、Ｍ６％、Ｍ６％  Ｓ４１％）を８０度の温度で熱カレンダー加工してメルトブローン層の密度が０．３５ｇ／ｃｍ３となったものを用いた。それから、接着剤であるホットメルト樹脂をスプレーラミによって網目状にアルミニウム箔に塗工して、不織布とＰＥＴフィルム／アルミニウム箔とを貼り合わせて、透湿防水シートを得た。熱カレンダー加工後の不織布の厚さは１５９μｍであり、メルトブローン層の厚みは３９μｍであった。
【００７０】
得られた透湿防水シートを自社製カップ法を用いて透湿度を測定した。その結果、透湿性は０．１７ｍ２・ｓ・Ｐａ／μｇであり、ＪＩＳ Ａ６１１１における規格の範囲である０．１９以下を満たしていた。
【００７１】
さらに、施工における物理的な負荷を想定してつづり針保持強さと、引張強さを測定した。つづり針保持強さの測定法は、ＪＩＳ Ａ６１１１ ７．４ｂ）に基づく方法とし、引張強さの測定法は、ＪＩＳ Ｌ１０９６ ８．１４ ａ） Ａ法 （ストリップ法）とした。この結果、つづり針保持強さは５８Ｎであり、ＪＩＳ Ａ６１１１における規格の範囲である２７Ｎ以上を満たしていた。また、引張強さは１５１Ｎであり、ＪＩＳ Ａ６１１１における規格の範囲である１００Ｎ以上を満たしていた。
【００７２】
次いで防水性をＪＩＳ Ｌ１０９２ Ａ法 （静水圧法）により評価した。この結果、防水性は１５．９ｋＰａであり、ＪＩＳ Ａ６１１１における規格の範囲である１０ｋＰａ以上を満たしていた。
【００７３】
また、防風性をＪＩＳ Ｐ８１１７の方法により評価した。この結果、防風性は１５．５秒であり、ＪＩＳ Ａ６１１１における規格の範囲である１０秒以上を満たしていた。
【００７４】
次いで、赤外反射率の測定を行った。測定法としては、日本分光株式会社製紫外可視分光光度計Ｖ５７０を用い、Ｌａｂｓｐｈｅｒｅ社製積分球用標準白板をリファレンスとして積分球での全反射率を波長域２５０ｎｍ〜２０００ｎｍの範囲で測定した。全反射率の測定はアルミニウム箔の圧延方向（ＭＤ）と、ＭＤに対して垂直な方向（ＴＤ）との２つの方向で測定し、これらの平均値として全反射率と評価した。その結果、波長１０００ｎｍから１８００ｎｍの赤外波長の平均反射率は８８％という高い値であった。
【００７５】
また、劣化を確認するために透湿防水シートを８５℃湿度８５％、１０００時間の耐熱試験により耐久性を確認した。その結果、アルミニウム箔の消失による劣化は見られず、試験後の赤外波長の平均反射率も８８％であった。
【００７６】
（実施例２）
貫通孔を開口率１．２％で個数１７１７０３個／ｍ２とした以外は、実施例１と同様にして透湿防水シートを作成し、透湿性、つづり針保持強さ、引張強さ、防水性、防風性、赤外反射率を測定した。その結果、表１に示す様に、ＪＩＳ Ａ６１１１における規格の範囲内に全ての特性が入っていた。波長１０００ｎｍから１８００ｎｍの赤外波長の平均反射率は８８％、耐久性試験後の赤外波長の平均反射率も８８％であった。
【００７７】
（実施例３）
貫通孔を開口率１．２２％で個数８８６４３個／ｍ２とした以外は、実施例１と同様にして透湿防水シートを作成し、透湿性、つづり針保持強さ、引張強さ、防水性、防風性、赤外反射率を測定した。その結果、表１に示す様に、ＪＩＳ Ａ６１１１における規格の範囲内に全ての特性が入っていた。波長１０００ｎｍから１８００ｎｍの赤外波長の平均反射率は８８％、耐久性試験後の赤外波長の平均反射率も８８％であった。
【００７８】
（実施例４）
不織布のメルトブローン層を、厚さ５０μｍ、密度を０．２７ｇ／ｃｍ３とした以外は、実施例１と同様にして透湿防水シートを作成し、透湿性、つづり針保持強さ、引張強さ、防水性、防風性、赤外反射率を測定した。その結果、表１に示す様に、ＪＩＳ Ａ６１１１における規格の範囲内に全ての特性が入っていた。波長１０００ｎｍから１８００ｎｍの赤外波長の平均反射率は８８％、耐久性試験後の赤外波長の平均反射率も８８％であった。
【００７９】
（実施例５）
不織布のメルトブローン層を、厚さ２０μｍ、密度を０．６８ｇ／ｃｍ３とした以外は、実施例１と同様にして透湿防水シートを作成し、透湿性、つづり針保持強さ、引張強さ、防水性、防風性、赤外反射率を測定した。その結果、表１に示す様に、ＪＩＳ Ａ６１１１における規格の範囲内に全ての特性が入っていた。波長１０００ｎｍから１８００ｎｍの赤外波長の平均反射率は８８％、耐久性試験後の赤外波長の平均反射率も８８％であった。
【００８０】
（参考例）
不織布の繊維表面にアルミニウムが蒸着された市販の透湿防水シート（旭デュポン社製 デュポンタイベックシルバーTM）を用意した。透湿性、つづり針保持強さ、引張強さ、防水性、防風性、赤外反射率を測定したところ、ＪＩＳ Ａ６１１１における規格の範囲内に全ての特性が入っていた。しかしながら、波長１０００ｎｍから１８００ｎｍの赤外波長の平均反射率は７８％、耐久性試験後にはアルミニウム蒸着膜の剥がれが確認され、赤外波長の平均反射率は５０％にまで低下していた。
【００８１】
（比較例１）
開口率０．５％、貫通孔の数量７４０７４個／ｍ２とした以外は、実施例１と同様にして透湿防水シートを作成し、透湿性、つづり針保持強さ、引張強さ、防水性、防風性、赤外反射率を測定した。その結果、表１に示す様に、透湿性が参考例に劣るだけでなく、ＪＩＳ Ａ６１１１の規格を満たしていなかった。波長１０００ｎｍから１８００ｎｍの赤外波長の平均反射率は８９％であり、耐久性試験後の赤外波長の平均反射率も８９％であった。
【００８２】
（比較例２）
貫通孔の開口率を１６．０％で個数３２００００個／ｍ２とした以外は、実施例１と同様にして透湿防水シートを作成し、透湿性、つづり針保持強さ、引張強さ、防水性、防風性、赤外反射率を測定した。その結果、表１に示す様に、防風性が参考例に劣るだけでなく、ＪＩＳ Ａ６１１１の規格を満たしていなかった。波長１０００ｎｍから１８００ｎｍの赤外波長の平均反射率は８７％であり、耐久性試験後の赤外波長の平均反射率も８７％であった。
【００８３】
（比較例３）
実施例１で用意した厚み４９９μｍのSMMMS不織布をそのまま、カレンダー加工せず、メルトブローン層の密度が０．２２ｇ／ｃｍ３とした以外は、実施例１と同様にして透湿防水シートを作成し、透湿性、つづり針保持強さ、引張強さ、防水性、防風性、赤外反射率を測定した。このときのメルトブローン層の厚みは６０μｍであった。その結果、防風性が参考例に劣るだけでなく、ＪＩＳ Ａ６１１１の規格を満たしていなかった。波長１０００ｎｍから１８００ｎｍの赤外波長の平均反射率は８８％であり、耐久性試験後の赤外波長の平均反射率も８８％であった。
【００８４】
（比較例４）
アルミニウム箔を、厚さ７μmの市販のアルミニウム箔（東洋アルミニウム製Ａ１Ｎ３０材）にした以外は、実施例１と同様にして透湿防水シートを作成し、透湿性、つづり針保持強さ、引張強さ、防水性、防風性、赤外反射率を測定した。その結果、表１に示す様に、ＪＩＳ Ａ６１１１の規格を満たしていたものの、実施例よりも強度が低く、波長１０００ｎｍから１８００ｎｍの赤外波長の平均反射率は８２％、耐久性試験後の赤外波長の平均反射率も８２％であった。
【００８５】
なお、市販のアルミニウム箔（東洋アルミニウム製Ａ１Ｎ３０材）は、予め定められた表面積に存在する晶出物の総表面積の割合が２％以下であり、前記晶出物の１個当たりの平均表面積が２μｍ２以下であり、圧延方向に対して垂直な方向の表面粗さＲｚが２００ｎｍであり、かつ、表面粗さＲａが４７ｎｍであった。
【００８６】
以上の実施例１〜５と参考例、および比較例１〜４の透湿性、つづり針保持強さ、引張強さ、防水性、防風性、赤外反射率の結果を表１に示す。
【００８７】
【表１】
2018144345.tif 000003
【００８８】
表１に示されるように、実施例１から４における透湿防水シートは、樹脂フィルム、アルミニウム箔、不織布を順に備え、アルミニウム箔と樹脂フィルムには、互いに貫通する貫通孔を複数有し、貫通孔の開口率は１．２％以上７．０％以下であり、アルミニウム箔は、予め定められた表面積に存在する晶出物の総表面積の割合が２％以下であり、晶出物の１個当たりの平均表面積が２μｍ２以下であり、圧延方向に対して垂直な方向の表面粗さＲｚが４０ｎｍ以下であり、かつ、表面粗さＲａが１０ｎｍ以下であり、不織布は、メルトブローン層の両面にスパンボンド層が積層されており、前記メルトブローン層は、密度が０．２６ｇ／ｃｍ３以上０．７ｇ／ｃｍ３２００ｇ／ｍ２以下であるので、従来品（参考例）と同等以上の防水性と透湿性と通気性を有しながらも、赤外線反射性と強度が高く、長期に亘って赤外線反射性を有する。
【００８９】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。
【００９０】
アルミニウム箔と不織布との間の接着剤層は、網目状ではなくても構わない。この接着剤層がアルミニウム箔の表面全面を覆っていても構わないが、アルミニウム箔に開けられた貫通孔と不織布の空隙とを繋いでこの空隙と貫通孔との間を期待が通過できる状態の接着剤層であることが好ましい。例えば、不織布のアルミニウム箔との貼り合わせを行う面に多数の点状に接着剤を塗布したり、グラビアロールでグラビアの目のところだけによって接着剤を塗布して接着剤層を形成することが考えられる。
【符号の説明】
【００９１】
１０      樹脂フィルム
２０      アルミニウム箔
３０      接着剤層
４０      不織布
４２      スパンボンド層
４４      メルブローン層
５０      貫通孔
【図１】
2018144345.tif 000004